(57)【要約】【課題】単位面積当たりの触媒活性に優れた触媒担持バグフィルタを提供する。【解決手段】本発明の触媒担持バグフィルタは、バグフィルタ本体と、該バグフィルタ本体に担持された排ガス浄化用触媒とを備え、前記バグフィルタ本体を構成する布が綾織りまたは朱子織りの布であり、該布の打ち込み密度が１０００ｇ／ｍ２を超え、１３００ｇ／ｍ２以下である。本発明の触媒担持バグフィルタにおいては、綾織りが二重綾織りであることが好ましい。【選択図】なし【特許請求の範囲】
【請求項１】
バグフィルタ本体と、該バグフィルタ本体に担持された排ガス浄化用触媒とを備え、前記バグフィルタ本体を構成する布が綾織りまたは朱子織りの布であり、該布の打ち込み密度が１０００ｇ／ｍ２を超え、１３００ｇ／ｍ２以下である、触媒担持バグフィルタ。
【請求項２】
綾織りが二重綾織りである、請求項１に記載の触媒担持バグフィルタ。
【発明の詳細な説明】
【技術分野】
【０００１】
本発明は、バグフィルタ本体に排ガス浄化用の触媒が担持された触媒担持バグフィルタに関する。
【背景技術】
【０００２】
都市ごみ焼却炉、下水汚泥焼却炉、産業廃棄物焼却炉、石炭の燃焼炉等から排出される排ガスには、ばいじんと共に、窒素酸化物やダイオキシン等の大気汚染物質が含まれることがある。そのため、前記排ガスには、通常、ばいじんを除去する集塵処理と、大気汚染物質を除去する浄化処理が施される。
集塵処理としては、バグフィルタを用いた処理が広く採用されている。バグフィルタを備えた集塵装置においては、バグフィルタによって捕集したばいじんを払い落とすために断続的にバグフィルタの逆洗が行われる。逆洗の方法としては、ろ過した空気の流れを反転させてバグフィルタに送り込むリバース型逆洗法、排ガスの流れと逆方向にバグフィルタに高圧パルス状空気を噴き付けるパルスジェット型逆洗法が知られている。
浄化処理としては、Ｖ２Ｏ５・ＴｉＯ２系触媒等の排ガス浄化用触媒を用いて、大気汚染の原因物質を分解する処理が広く採用されている。
また、バグフィルタのバグフィルタ本体に排ガス浄化用触媒を担持させた触媒担持バグフィルタを用いて、集塵処理と浄化処理を同時に行う方法も知られている（特許文献１）。
【先行技術文献】
【特許文献】
【０００３】
【特許文献１】特許第２５４０５８７号公報
【発明の概要】
【発明が解決しようとする課題】
【０００４】
しかしながら、触媒担持バグフィルタを用いた集塵・浄化同時処理では、ろ過流速を速めると、大気汚染物質の浄化が不充分になることがあった。特に、窒素酸化物を分解する際に使用されるアンモニアを排ガスに混入させ、逆洗法としてパルスジェット型逆洗法を適用した場合には、ろ過流速がより速くなるため、大気汚染物質の浄化が不充分になりやすかった。そのため、単位面積当たりの触媒活性に優れた触媒担持バグフィルタが求められていたが、従来、そのような触媒担持バグフィルタは知られていなかった。
本発明は、単位面積当たりの触媒活性に優れた触媒担持バグフィルタを提供することを目的とする。
【課題を解決するための手段】
【０００５】
本発明の触媒担持バグフィルタは、バグフィルタ本体と、該バグフィルタ本体に担持された排ガス浄化用触媒とを備え、前記バグフィルタ本体を構成する布が綾織りまたは朱子織りの布であり、該布の打ち込み密度が１０００ｇ／ｍ２を超え、１３００ｇ／ｍ２以下である。
本発明の触媒担持バグフィルタにおいては、綾織りが二重綾織りであることが好ましい。
【発明の効果】
【０００６】
本発明の触媒担持バグフィルタは、単位面積当たりの触媒活性に優れる。また、本発明の触媒担持バグフィルタは特に、脱硝、脱ダイオキシンの能力に優れる。
【図面の簡単な説明】
【０００７】
【図１】バグフィルタ本体を構成する布の打ち込み密度と、触媒担持量及び触媒活性との関係を示すグラフである。
【図２】本発明の触媒担持バグフィルタが使用される集塵装置の一例を示す模式図である。
【発明を実施するための形態】
【０００８】
本発明の触媒担持バグフィルタを構成するバグフィルタ本体は、いわゆる「ろ布」と称されるものであり、綾織りまたは朱子織りの布から形成されている。綾織りまたは朱子織りでは、高密度化でき、打ち込み密度を容易に下記の範囲にできる。綾織りのうちでも二重綾織りが好ましい。二重綾織りとすると、高密度化した布をより容易に製造できる。
バグフィルタ本体を構成する布の具体的な打ち込み密度は１０００ｇ／ｍ２を超え、１３００ｇ／ｍ２以下であり、１２００ｇ／ｍ２以上、１３００ｇ／ｍ２以下であることが好ましい。ここで、打ち込み密度とは、布の単位面積（ｍ２）当たりに使用する繊維の質量（ｇ）のことである。
【０００９】
図１に、バグフィルタ本体を構成する布の打ち込み密度と触媒担持量の関係と、バグフィルタ本体を構成する布の打ち込み密度と触媒比活性の関係を示す。
図１における触媒担持量比とは、（任意の打ち込み密度のバグフィルタ本体を用いた場合の触媒担持量／打ち込み密度８００ｇ／ｍ２のバグフィルタ本体を用いた場合の触媒担持量）の式より求められる値である。触媒担持量とは、｛（触媒担持バグフィルタの質量−バグフィルタ本体の質量）／バグフィルタ本体の面積｝の式より求められる値である。
図１における触媒比活性は、（任意の打ち込み密度のバグフィルタ本体を用いた場合の反応速度定数／打ち込み密度８００ｇ／ｍ２のバグフィルタ本体を用いた場合の反応速度定数）の式より求められる値である。前記反応速度定数は、一酸化窒素分解反応における初期分解速度定数である。一酸化窒素分解反応における初期分解速度定数を測定する際の反応条件としては、反応装置として、管型流通反応試験装置を用い、反応温度を１９０℃とし、触媒によって浄化する汚染成分を一酸化窒素とし、触媒に送る一酸化窒素の濃度を１５０ｐｐｍとし、空間速度を１０，０００ｈ−１とする。
【００１０】
通常適用される触媒担持法では、図１に示すように、バグフィルタ本体を構成する布の打ち込み密度が大きくなる程、触媒担持量は増加する。これは、打ち込み密度が大きくなると、バグフィルタ本体が厚くなって、触媒を担持する場所が増えるためである。しかし、触媒活性は、バグフィルタ本体を構成する布の打ち込み密度が大きくなる程、一方的に高くなるのではなく、極大値を有している。これは、触媒担持量が多くなると、表面に露出しない触媒の量が多くなるためである。
このようなことから、本発明では、バグフィルタ本体を構成する布の打ち込み密度が前記範囲に特定される。打ち込み密度が前記下限値未満であっても前記上限値を超えても、触媒活性が不充分になり、本発明者は、本範囲で特異的に触媒活性が高いことを見出した。
従来、打ち込み密度が１０００ｇ／ｍ２を超えるバグフィルタ本体の製造は困難であり、最近になって打ち込み密度が１０００ｇ／ｍ２を超える布を製造できるようになったため、図１の打ち込み密度と触媒活性との関係は知られていなかった。図１の打ち込み密度と触媒活性との関係は、本発明者らが初めて見出したものである。
【００１１】
バグフィルタ本体の厚みは、０．８〜１．５ｍｍであることが好ましく、１．０〜１．３ｍｍであることがより好ましい。バグフィルタ本体の厚みが前記下限値以上であれば、排ガス浄化用触媒を充分に担持でき、前記上限値以下であれば、バグフィルタ本体を容易に製造することができる。
【００１２】
バグフィルタ本体を構成する繊維としては、例えば、ガラス繊維、ポリフルオロエチレン系繊維、ポリエステル系繊維、ポリアミド系繊維、ポリフェニレンサルファイド系繊維等が挙げられる。前記繊維のうちでも、耐熱性が高い点では、ガラス繊維が好ましい。
【００１３】
上記バグフィルタ本体に担持される排ガス浄化用触媒は、チタン（Ｔｉ）、シリコン（Ｓｉ）、アルミニウム（Ａｌ）、Ｚｒ（ジルコニウム）、Ｐ（リン）、Ｂ（ボロン）から選ばれる少なくとも一種以上の元素を含む単一又は複合酸化物からなる担体と、バナジウム（Ｖ）、タングステン（Ｗ）、モリブデン（Ｍｏ）、ニオブ（Ｎｄ）又はタンタル（Ｔａ）の酸化物のうち少なくとも一種類の酸化物からなる活性成分とからなる触媒である。
【００１４】
担体としては、少なくともチタン酸化物を用いることが好ましい。触媒の比表面積や固体酸量を増大させる点では、複合酸化物化したチタン酸化物を用いることが好ましい。Ｔｉの複合酸化物を形成する金属としては、例えばシリコン（Ｓｉ）、アルミニウム（Ａｌ）、ジルコニウム（Ｚｒ）、リン（Ｐ）、ボロン（Ｂ）等が挙げられる。すなわち、ＴｉとＳｉ、ＴｉとＡｌ、ＴｉとＺｒ、ＴｉとＰ、ＴｉとＢなどの複合酸化物を用いることが好ましい。これらいずれの複合酸化物においても、硫酸塩を形成しにくいため安定な構造を維持することができ、比表面積や固体酸量の増加が可能である。
活性成分としては、少なくともバナジウム酸化物を用いることが好ましい。上記活性成分はいずれも酸化能力を有し、ダイオキシンをＣＯ２まで酸化分解でき、また、還元剤存在下で窒素酸化物を還元できるが、バナジウム酸化物はそれらの能力が特に優れる。
【００１５】
排ガス浄化用触媒の組成は特に制限されない。活性成分が五酸化バナジウムの一成分である場合には、担体１００質量部に対して１〜２０質量部であることが好ましい。
活性成分が五酸化バナジウムと三酸化タングステンの二成分である場合には、担体１００質量部に対して、五酸化バナジウムが１〜１０質量部、三酸化タングステンが２〜２５質量部であることが好ましい。
活性成分が五酸化バナジウムと三酸化モリブデンの二成分である場合には、担体１００質量部に対して、五酸化バナジウムが１〜１０質量部、三酸化モリブデンが２〜２５質量部であることが好ましい。
活性成分が五酸化バナジウムと五酸化ニオブの二成分である場合には、担体１００質量部に対して、五酸化バナジウムが１〜１０質量部、五酸化ニオブが０．５〜５質量部であることが好ましい。
活性成分が五酸化バナジウムと三酸化タングステンと三酸化モリブデンの三成分である場合には、担体１００質量部に対して、五酸化バナジウムが１〜１０質量部、三酸化タングステンが１〜２０質量部、三酸化モリブデンが１〜２０質量部であることが好ましい。
活性成分が五酸化バナジウムと三酸化タングステンと五酸化ニオブの三成分である場合には、五酸化バナジウムが１〜１０質量部、三酸化タングステンが１〜１０質量部、五酸化ニオブが０．５〜５質量部であることが好ましい。
活性成分が五酸化バナジウムと三酸化タングステンと三酸化モリブデンと五酸化ニオブの四成分である場合には、五酸化バナジウムが１〜１０質量部、三酸化タングステンが１〜２０質量部、三酸化モリブデンが１〜２０質量部、五酸化ニオブが０．５〜５質量部であることが好ましい。
【００１６】
排ガス浄化用触媒の固体酸量は、触媒活性がより高くなることから、０．３０ｍｍｏｌ／ｇ以上であることが好ましく、０．４０ｍｍｏｌ／ｇ以上であることがより好ましい。ここでいう固体酸量は、排ガス浄化用触媒に吸着するピリジン量のことである。ピリジン吸着量は以下の方法により求めることができる。
すなわち、まず、排ガス浄化用触媒を、ヘリウム雰囲気下、４５０℃で加熱した後、１５０℃でピリジンを排ガス浄化用触媒に供給して吸着させ、次いで、固体酸点以外に付着したピリジンを真空排気する。その後、排ガス浄化用触媒を一定の昇温速度で１５０℃から８００℃まで加熱することにより、固体酸点に吸着したピリジンを脱離させ、その脱離したピリジン量を測定する。そのピリジン量をピリジン吸着量とする。
【００１７】
排ガス浄化用触媒の担持量は、１〜５００ｇ／ｍ２であることが好ましく、５０〜４５０ｇ／ｍ２であることがより好ましい。排ガス浄化用触媒の担持量が前記下限値以上であれば、充分に高い排ガス浄化能力が得られ、前記上限値以下であれば、目詰まりをより防止できる。
【００１８】
上記触媒担持バグフィルタの製造方法としては特に制限されないが、例えば、触媒になる触媒を含むスラリーにバグフィルタ本体を浸漬して、触媒をバグフィルタ本体に付着させた後、乾燥する方法が挙げられる。乾燥方法としては、熱風乾燥、赤外線乾燥等、公知の方法を適用することができる。乾燥温度は８０〜１３０℃が好ましい。
【００１９】
上述した本発明の触媒担持バグフィルタは、パルスジェット型逆洗法が適用された集塵装置に好適に使用される。
上記触媒担持バグフィルタを備え、パルスジェット型逆洗法が適用された集塵装置の一例としては、図２に示すような、触媒担持バグフィルタ１１と集塵室１２とパルスジェット用配管１３とを備える集塵装置１０が挙げられる。
集塵装置１０で使用される集塵室１２には、複数の触媒担持バグフィルタ１１，１１・・・が収容されている。集塵室１２の内部は仕切り板１２ａによって、第１室１２ｂと、第１室よりも下流側の第２室１２ｃに分割されている。
仕切り板１２ａには、各触媒担持バグフィルタ１１が取り付けられている。第１室１２ｂには、集塵室１２に排ガスを導入するためのガス導入管１２ｄが接続されている。第２室１２ｃには、集塵・浄化処理されたガスを排出するガス排出管１２ｅが接続されている。
集塵室１２の底面１２ｆは漏斗状になっており、その下端には、ばいじんを排出するためのばいじん排出管１２ｇが接続されている。
パルスジェット用配管１３は、逆洗用の高圧パルス状空気を触媒担持バグフィルタ１１に噴き付けるための配管であり、第２室１２ｃ内に設けられている。
【００２０】
上記集塵装置１０を用いた排ガスの集塵・浄化では、まず、ガス導入管１２ｄを介して排ガスを第１室１２ｂに導入する。排ガスが窒素酸化物を含む場合には、アンモニア等の還元剤を予め排ガスに混入させておく。次いで、導入した排ガスを触媒担持バグフィルタ１１によってろ過して、ばいじんを捕集すると共に、排ガス浄化用触媒によって大気汚染物質を分解して浄化する。
集塵・浄化処理されたガスは第２室１２ｃ内に入り、ガス排出管１２ｅを介して集塵室１２から排出される。
上記集塵装置１０では、予め設定された一定時間毎に、または、触媒担持バグフィルタ１１における圧力損失が設定値を超えた際に、パルスジェット用配管１３を用いて、高圧パルス状空気を触媒担持バグフィルタ１１に噴きつけて、捕集したばいじんを払い落とす。払い落とされたばいじんは底面１２ｆに落下し、ばいじん排出管１２ｇを介して集塵室１２から排出される。
【００２１】
上記集塵装置１０によって集塵・浄化処理される排ガスとしては、都市ごみ焼却炉、下水汚泥焼却炉、産業廃棄物焼却炉、石炭の燃焼炉等から排出される排ガスであって、ばいじんと共に、窒素酸化物やダイオキシン等の大気汚染物質を含むものが挙げられる。
【００２２】
なお、本発明の触媒担持バグフィルタは、パルスジェット型逆洗法が適用された集塵装置以外の集塵装置に使用されても構わない。例えば、リバース型逆洗法が適用された集塵装置以外の集塵装置に使用されても構わないし、その他公知の集塵装置に使用されても構わない。しかし、バグフィルタ本体の打ち込み密度が１０００ｇ／ｍ２を超えると、パルスジェット型逆洗法以外の方法で、捕集したばいじんを払い落とすことは困難になる傾向にある。そのため、本発明の触媒担持バグフィルタは、パルスジェット型逆洗法が適用された集塵装置に使用されることが好ましい。
【実施例】
【００２３】
（実施例１）
体積平均粒子径０．１μｍの触媒粉体２０ｋｇに純水１００Ｌを加えたスラリーを調製した。
このスラリーに、打ち込み密度１２５０ｇ／ｍ２、厚み１．２ｍｍ、フィルタ面積３ｍ２の布からなるバグフィルタ本体を攪拌しながら浸漬し、１０５℃で乾燥して触媒担持バグフィルタを得た。
【００２４】
（実施例２）
バグフィルタ本体の布として、打ち込み密度１１００ｇ／ｍ２、厚み１．１ｍｍ、フィルタ面積３ｍ２のものを用い、且つ、実施例１におけるスラリーに対し、分散剤としてポリスルホン酸アンモニウム４００ｇをさらに添加したこと以外は実施例１と同様にして、触媒担持バグフィルタを得た。
【００２５】
（比較例１）
バグフィルタ本体の布として、打ち込み密度８６０ｇ／ｍ２、厚み０．９ｍｍ、フィルタ面積３ｍ２のものを用いたこと以外は実施例１と同様にして、触媒担持バグフィルタを得た。
【００２６】
＜評価＞
各例の触媒担持バグフィルタについて、窒素酸化物に対する触媒活性、ダイオキシンに対する触媒活性を下記のように測定した。
【００２７】
［窒素酸化物に対する触媒活性］
下記反応条件で、一酸化窒素（ＮＯ）を含む排ガスを浄化処理した際の触媒活性を測定し、その測定値をフィルタ面積あたりに換算した。
試験装置：管式流通反応試験装置
排ガス温度：１９０℃
排ガス中のＮＯ濃度：１５０ｐｐｍ
還元剤（ＮＨ３）濃度：１０５ｐｐｍ
空間速度：１０，０００ｈ−１
【００２８】
［ダイオキシンに対する触媒活性］
下記反応条件で、ダイオキシン代替物質であるクロロフェノールを含む排ガスを浄化処理した際の触媒活性を測定した。
試験装置：管式流通反応試験装置
排ガス温度：１９０℃
排ガス中のダイオキシン代替物質濃度：１．０ｐｐｍ
ろ過速度：０．８ｍ／ｍｉｎ
【００２９】
実施例１の触媒担持バグフィルタは、比較例１の触媒担持バグフィルタに対し、窒素酸化物に対する触媒活性が３５％向上し、ダイオキシン代替物質に対する触媒活性が５０％向上した。
実施例２の触媒担持バグフィルタは、比較例１の触媒担持バグフィルタに対し、窒素酸化物に対する触媒活性が４０％向上し、ダイオキシン代替物質に対する触媒活性が６０％向上した。
【符号の説明】
【００３０】
１０  集塵装置
１１  触媒担持バグフィルタ
１２  集塵室
１２ａ  仕切り板
１２ｂ  第１室
１２ｃ  第２室
１２ｄ  ガス導入管
１２ｅ  ガス排出管
１２ｆ  底面
１２ｇ  ばいじん排出管
１３  パルスジェット用配管
【図１】
2014008460.tif 000002
【図２】
2014008460.tif 000003